(57)【要約】      （修正有）【課題】耐屈曲性およびハードコート性（鉛筆硬度）ともに優れるハードコートフィルムの提供。【解決手段】基材１０と、第１のハードコート層２０と、第２のハードコート層３０とをこの順に備え、第１のハードコート層２０の２５℃における貯蔵弾性率が、２．５ＧＰａ以下であり、第２のハードコート層３０の２５℃における貯蔵弾性率が、１．８ＧＰａ以下であるハードコートフィルム１００であり、第２のハードコート層３０側表面の鉛筆硬度が、３Ｈ以上であるハードコートフィルム１００。【選択図】図１
2019064086.tif 000002
【特許請求の範囲】
【請求項１】
基材と、第１のハードコート層と、第２のハードコート層とをこの順に備え、
該第１のハードコート層の２５℃における貯蔵弾性率が、２．５ＧＰａ以下であり、
該第２のハードコート層の２５℃における貯蔵弾性率が、１．８ＧＰａ以下である、
ハードコートフィルム。
【請求項２】
前記第２のハードコート層側表面の鉛筆硬度が、３Ｈ以上である、請求項１に記載のハードコートフィルム。
【請求項３】
面状体無負荷Ｕ字伸縮試験機による曲げ半径３ｍｍでの屈曲試験において、屈曲回数が、１０万回以上である、請求項１または２に記載のハードコーフィルム。
【請求項４】
前記第１のハードコート層が、３個以下の光重合性官能基を有する硬化性化合物ａ由来の構成単位を有する樹脂を含む、請求項１から３のいずれかに記載のハードコートフィルム。
【請求項５】
第１のハードコート層を構成する樹脂において、３個以下の光重合性官能基を有する硬化性化合物ａ由来の構成単位の含有割合が、樹脂全量に対して、３０重量％以上である、請求項４に記載のハードコートフィルム。
【請求項６】
前記第２のハードコート層が、３個以下の光重合性官能基を有する硬化性化合物ａ由来の構成単位を有する樹脂を含む、請求項１から５のいずれかに記載のハードコートフィルム。
【請求項７】
前記第２のハードコート層を構成する樹脂において、３個以下の光重合性官能基を有する硬化性化合物ａ由来の構成単位の含有割合が、樹脂全量に対して、５０重量％以上である、請求項６に記載のハードコートフィルム。
【請求項８】
前記硬化性化合物ａの分子量が、１５００以下である、請求項４から７のいずれかに記載のハードコートフィルム。
【請求項９】
前記硬化性化合物ａが、グリセリン誘導体である、請求項４から８のいずれかに記載のハードコートフィルム。
【発明の詳細な説明】
【技術分野】
【０００１】
本発明は、ハードコートフィルムに関する。
【背景技術】
【０００２】
近年、屈曲可能な表示装置として、有機ＥＬ表示装置が注目されている。この有機ＥＬ表示装置の屈曲性向上に対する要望は強まっており、究極的には、巻き取り可能な有機ＥＬ表示装置の実現が求められている。
【０００３】
一方、通常、表示装置の視認側には、擦傷、破損等を防止するためにハードコート層が設けられる。上記のように屈曲性向上が求められる有機ＥＬ表示装置においては、耐屈曲性を確保するために、ハードコート層材料として、柔軟性が高い材料（貯蔵弾性率が低い材料）を用いることが一般的である。しかしながら、柔軟性が高い材料を用いると、ハードコートとしての機能（ハードコート性）が低下し、擦傷、破損等を有効に防止できなくなるという問題が生じ、耐屈曲性とハードコート性とを高度に両立することは困難である。
【先行技術文献】
【特許文献】
【０００４】
【特許文献１】特開２０１０−１３９５４８号公報
【特許文献２】特開２００３−２０７６４０号公報
【特許文献３】特開２００４−２２６８４２号公報
【特許文献４】特許第３８１５７９０号
【発明の概要】
【発明が解決しようとする課題】
【０００５】
本発明は上記従来の課題を解決するためになされたものであり、その目的とするところは、耐屈曲性およびハードコート性（鉛筆硬度）ともに優れるハードコートフィルムを提供することにある。
【課題を解決するための手段】
【０００６】
本発明のハードコートフィルムは、基材と、第１のハードコート層と、第２のハードコート層とをこの順に備え、該第１のハードコート層の２５℃における貯蔵弾性率が、２．５ＧＰａ以下であり、該第２のハードコート層の２５℃における貯蔵弾性率が、１．８ＧＰａ以下である。
１つの実施形態においては、上記第２のハードコート層側表面の鉛筆硬度が、３Ｈ以上である。
１つの実施形態においては、上記ハードコートフィルムは、面状体無負荷Ｕ字伸縮試験機による曲げ半径３ｍｍでの屈曲試験において、屈曲回数が、１０万回以上である。
１つの実施形態においては、上記第１のハードコート層が、３個以下の光重合性官能基を有する硬化性化合物ａ由来の構成単位を有する樹脂を含む。
１つの実施形態においては、第１のハードコート層を構成する樹脂において、３個以下の光重合性官能基を有する硬化性化合物ａ由来の構成単位の含有割合が、樹脂全量に対して、３０重量％以上である。
１つの実施形態においては、上記第２のハードコート層が、３個以下の光重合性官能基を有する硬化性化合物ａ由来の構成単位を有する樹脂を含む。
１つの実施形態においては、上記第２のハードコート層を構成する樹脂において、３個以下の光重合性官能基を有する硬化性化合物ａ由来の構成単位の含有割合が、樹脂全量に対して、５０重量％以上である。
１つの実施形態においては、上記硬化性化合物ａの分子量が、１５００以下である。
１つの実施形態においては、上記硬化性化合物ａが、グリセリン誘導体である。
【発明の効果】
【０００７】
本発明の実施形態によれば、特定の貯蔵弾性率を有する第1のハードコート層および第２のハードコート層を設けることにより、耐屈曲性およびハードコート性（例えば、鉛筆硬度で評価される耐擦傷性）ともに優れるハードコートフィルムを提供することができる。本発明のハードコートフィルムは、カバーガラスの代替として、屈曲可能または折りたたみ可能な有機ＥＬ表示装置に好適に適用され得る。
【図面の簡単な説明】
【０００８】
【図１】本発明の１つの実施形態によるハードコーフィルムの概略断面図である。
【図２】実施例における面状体Ｕ字繰り返し試験の概略を表す図である。
【図３】実施例における面状体無負荷Ｕ字伸縮試験の概略を表す図である。
【発明を実施するための形態】
【０００９】
以下、本発明の代表的な実施形態について説明するが、本発明はこれらの実施形態には限定されない。
【００１０】
Ａ．ハードコートフィルムの全体構成
図１は、本発明の１つの実施形態によるハードコートフィルムの概略断面図である。本実施形態の光学積ハードコートフィルム１００は、基材１０と、第１のハードコート層２０と、第２のハードコート層３０とをこの順に備える。図示していないが、基材１０の第１のハードコート層２０とは反対側の面には、粘着剤層または接着剤層が設けられていてもよい。
【００１１】
第１のハードコート層は貯蔵弾性率が２．５ＧＰａ以下であり、第２のハードコート層は貯蔵弾性率が１．８ＧＰａ以下である（詳細は後述）。本発明においては、それぞれ特定の貯蔵弾性率を有するハードコート層を、２層（あるいは２層以上）配置することにより、ハードコート層としての本来の機能（耐擦傷性等）を維持しつつ、優れた耐屈曲性を得ることができる。より詳細には、貯蔵弾性率が１．８ＧＰａ以下である第２のハードコート層を設けることにより、耐屈曲性の向上を図ることができる。一方、ハードコートフィルム表面（第２のハードコート層表面）に負荷がかかった場合には、貯蔵弾性率が２．５Ｇｐａ以下である第１のハードコート層が基材の変形量を低減させるように作用し得るため、上記ハードコートフィルムは、ハードコート性にも優れる。
【００１２】
１つの実施形態においては、第２のハードコート層３０は、第１のハードコート層２０に直接積層される。このようにすれば、ハードコートフィルム表面（第２のハードコート層表面）に負荷がかかった場合の応力が基材まで伝搬し難く、その結果、ハードコートフィルムは優れたハードコート性を示す。また、１つの実施形態においては、第１のハードコート層２０は、基材１０に直接積層される。
【００１３】
１つの実施形態においては、本発明のハードコートフィルムは、有機ＥＬ表示装置のカバーフィルムとして好適に用いられる。本発明のハードコートフィルムは、特に、屈曲可能、折りたたみ可能または巻き取り可能な有機ＥＬ表示装置に有用に用いられ得る。その他、上記ハードコートフィルムは、有機ＥＬ表示装置に限らず、任意の適切な表示装置（例えば、液晶表示装置）にも適用され得る。また、表示装置に限らず、有機ＥＬ照明装置のカバーフィルムとしても、用いられ得る。
【００１４】
１つの実施形態においては、本発明のハードコートフィルムは長尺状である。長尺状のハードコートフィルムは、例えば、ロール状に巻回されて保管および／または運搬され得る。
【００１５】
本発明のハードコートフィルムの総厚みは、代表的には１０μｍ〜８００μｍであり、好ましくは３０μｍ〜７００μｍであり、さらに好ましくは４０μｍ〜６００μｍである。なお、ハードコートフィルムを構成する基材と、第１のハードコート層と、第２のハードコート層との合計厚みは、好ましくは１０μｍ〜２００μｍであり、より好ましくは３０μｍ〜１５０μｍであり、さらに好ましくは４０μｍ〜１２０μｍである。
【００１６】
本発明のハードコートフィルムは、面状体Ｕ字繰り返し試験機による曲げ半径３ｍｍでの屈曲試験において、屈曲回数が、好ましくは１０万回以上であり、より好ましくは１５万回以上であり、さらに好ましくは２０万回以上である。該屈曲回数は多いほど好ましいが、その上限は、例えば５０万回であり、好ましくは１００万回である。なお、本明細書において、屈曲回数とは、屈曲により破断等の外観上の異常が生じるまでに要した屈曲回数を意味する。また、面状体Ｕ字繰り返し試験機による試験とは、ユアサシステム機器社製の「面状体Ｕ字繰り返し試験機  ＤＬＤＭＬＨ−ＦＵ」を用い、ハードコートフィルムサンプルをＵ字状に曲げた状態で、長手方向両端それぞれをクランプに取り付け、一方のクランプのみを長手方向に直線往復移動させて行われる試験である。試験条件は、回転数６０ｒｐｍ／ｍｉｎ、ストローク４０ｍｍとする。また、上記屈曲は、第２のハードコート層が外側（凸側）になるようにして行われる。
【００１７】
本発明のハードコートフィルムは、面状体無負荷Ｕ字伸縮試験機による曲げ半径３ｍｍでの屈曲試験において、屈曲回数が、好ましくは１０万回以上であり、より好ましくは１５万回以上であり、さらに好ましくは２０万回以上である。該屈曲回数は多いほど好ましいが、その上限は、例えば５０万回であり、好ましくは１００万回である。また、面状体無負荷Ｕ字伸縮試験機による試験とは、ユアサシステム機器社製の「面状体無負荷Ｕ字伸縮試験機  ＤＬＤＭＬＨ−ＦＳ」を用い、ハードコートフィルムサンプルを水平にした状態で、長手方向両端それぞれをクランプに取り付け、一方のクランプを近づけ、その後、遠ざけてサンプルを水平に戻す動作を繰り返し行う試験である。該動作により、クランプを近づけた際には、サンプルが長手方向に曲がった状態となり、一点に集中的に負荷がかかることとなる。試験条件は、回転数６０ｒｐｍ／ｍｉｎ、ストローク２０ｍｍとする。また、上記屈曲は、第２のハードコート層が外側（凸側）になるようにして行われる。
【００１８】
本発明のハードコートフィルムは、好ましくは、折り曲げ後の復元性を有する。折り曲げ後の復元性とは、折り曲げた後に折れ痕が残ることなく元の状態に戻ることをいう。折り曲げ後の復元性は、例えば、ハードコートフィルムを曲率半径１ｍｍで１８０°の折り曲げを繰り返した後に折れ痕がつくまでの繰り返し回数で評価され得る。ハードコートフィルムは、好ましくは、当該条件で１００００回以上という復元性を有する。
【００１９】
本発明のハードコートフィルムの第２のハードコート層側表面の鉛筆硬度は、好ましくは３Ｈ以上であり、より好ましくは４Ｈ以上であり、さらに好ましくは５Ｈ以上である。鉛筆硬度は、ＪＩＳ  Ｋ  ５４００−５−４に準じて測定され得る。
【００２０】
本発明のハードコートフィルムの光線透過率は、好ましくは８０％以上であり、より好ましくは８５％以上であり、さらに好ましくは９０％以上である。ハードコートフィルムのヘイズは、好ましくは５％以下であり、より好ましくは３％以下であり、さらに好ましくは１％以下である。
【００２１】
Ｂ．基材
基材を構成する材料としては、任意の適切な材料が用いられる。基材を構成する材料の具体例としては、ポリエチレンテレフタレート系樹脂、ポリエチレンナフタレート系樹脂、アセテート系樹脂、ポリエーテルスルホン系樹脂、ポリカーボネート系樹脂、ポリアミド系樹脂、ポリイミド系樹脂、ポリアミドイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの樹脂は、単独で用いてもよく、２種以上を組み合わせて用いてもよい。なかでも好ましくは、ポリイミド系樹脂、（メタ）アクリル系樹脂、ポリエチレンテレフタレート系樹脂である。１つの実施形態においては、ラクトン環構造またはグルタルイミド構造を有する（メタ）アクリル系樹脂が用いられる。グルタルイミド構造を有する（メタ）アクリル系樹脂は、例えば、特開２００６−３０９０３３号公報、特開２００６−３１７５６０号公報、特開２００６−３２８３２９号公報、特開２００６−３２８３３４号公報、特開２００６−３３７４９１号公報、特開２００６−３３７４９２号公報、特開２００６−３３７４９３号公報、特開２００６−３３７５６９号公報、特開２００７−００９１８２号公報、特開２００９−１６１７４４号公報、特開２０１７−７２８４６号公報に記載されている。これらの記載は、本明細書に参考として援用される。
【００２２】
基材は、上記構成材料に微粒子を配合してもよい。より具体的には、基材は、上記構成材料のマトリックス中にナノメートルオーダーの微粒子が分散した、いわゆるナノコンポジットフィルムであってもよい。微粒子の平均粒子径は、例えば１ｎｍ〜１００ｎｍ程度である。微粒子は、代表的には無機酸化物で構成されている。好ましくは、微粒子は、所定の官能基で表面が修飾されている。微粒子を構成する無機酸化物としては、例えば、酸化ジルコニウム、イットリア添加酸化ジルコニウム、ジルコン酸鉛、チタン酸ストロンチウム、チタン酸スズ、酸化スズ、酸化ビスマス、酸化ニオブ、酸化タンタル、タンタル酸カリウム、酸化タングステン、酸化セリウム、酸化ランタン、酸化ガリウム等、シリカ、アルミナ、酸化チタン、酸化ジルコニウム、チタン酸バリウムが挙げられる。
【００２３】
基材として、光学フィルムを用いてもよい。光学フィルムとしては、例えば、位相差フィルム、偏光板（または偏光子）、円偏光板等が挙げられる。また、基材として、導電性フィルムを用いてもよい。
【００２４】
基材は単層構成であってもよく、複層構成（例えば、２層〜５層）であってもよい。単層構成である場合、基材は１枚の基材フィルムから構成され得る。積層構成である場合、基材は粘着剤層を介して積層された複数枚の基材フィルムから構成され得る。
【００２５】
基材の厚みは、好ましくは１０μｍ〜１２５μｍであり、より好ましくは１５μｍ〜１００μｍである。このような厚みであれば、薄型化、ハンドリング性、機械的強度のバランスに優れる。
【００２６】
Ｃ．ハードコート層
第１のハードコート層の２５℃における貯蔵弾性率は、２．５ＧＰａ以下であり、より好ましくは０．５ＧＰａ〜２．５ＧＰａであり、さらに好ましくは０．８ＧＰａ〜２．２ＧＰａであり、特に好ましくは１．０ＧＰａ〜２．２ＧＰａである。このような範囲であれば、ハードコート性に優れるハードコートフィルムを得ることができる。貯蔵弾性率の測定方法は後述する。
【００２７】
第２のハードコート層の２５℃における貯蔵弾性率は、１．８ＧＰａ以下であり、より好ましくは０．５ＧＰａ〜１．８ＧＰａであり、さらに好ましくは０．８ＧＰａ〜１．６ＧＰａであり、特に好ましくは１ＧＰａ〜１．６ＧＰａである。このような範囲であれば、耐屈曲性に優れるハードコートフィルムを得ることができる。
【００２８】
第１のハードコート層の貯蔵弾性率と、第２のハードコート層の貯蔵弾性率は同じであってもよく、異なっていてもよい。１つの実施形態においては、第１のハードコート層のヤング率は、第２のハードコート層の貯蔵弾性率よりも大きく設定される。１つの実施形態においては、第１のハードコート層の貯蔵弾性率と、第２のハードコート層の貯蔵弾性率との差は、好ましくは１ＧＰａ以下であり、より好ましくは０．８ＧＰａ以下である。このような範囲であれば、第１のハードコート層と第２のハードコート層との層間剥離が生じがたく、かつ、反り難いハードコートフィルムを得ることができる。
【００２９】
第１のハードコート層の厚みは、好ましくは５μｍ〜３０μｍであり、より好ましくは６μｍ〜２０μｍであり、さらに好ましくは７μｍ〜１５μｍである。このような範囲であれば、ハードコート性、耐屈曲性共に優れるハードコートフィルムを得ることができる。
【００３０】
第２のハードコート層の厚みは、好ましくは５μｍ〜３０μｍであり、より好ましくは６μｍ〜２０μｍであり、さらに好ましくは７μｍ〜１５μｍである。このような範囲であれば、ハードコート性、耐屈曲性共に優れるハードコートフィルムを得ることができる。
【００３１】
１つの実施形態においては、第１のハードコート層の厚みと、第２のハードコート層の厚みとの差は、好ましくは５μｍ以下であり、より好ましくは３μｍ以下である。このような範囲であれば、反り難いハードコートフィルムを得ることができる。
【００３２】
第１のハードコート層および第２のハードコート層は、任意の適切な材料で構成され得る。構成材料の具体例としては、熱硬化型樹脂、熱可塑型樹脂、活性エネルギー線硬化型樹脂（例えば、紫外線硬化型樹脂、電子線硬化型樹脂）、二液混合型樹脂などが挙げられる。紫外線硬化型樹脂が好ましい。簡単な加工操作にて効率よくハードコート層を形成することができるからである。紫外線硬化型樹脂としては、例えば、（メタ）アクリル系樹脂、エポキシ系樹脂、ポリエステル系樹脂、ポリウレタン系樹脂、ポリアミド系樹脂、ポリスチレン系樹脂、ポリビニル系樹脂、ポリエーテル系樹脂、シリコーン系樹脂等が挙げられる。好ましくは、（メタ）アクリル系樹脂またはエポキシ系樹脂である。
【００３３】
第１のハードコート層は、上記基材上に第１のハードコート層形成用組成物を塗工して形成され得る。また、第２のハードコート層は、第１のハードコート層を形成した後（例えば、第１のハードコート層を硬化した後）、該第１のハードコート層上に第２のハードコート層形成用組成物を塗工して形成され得る。第１のハードコート層と第２のハードコート層は同様の材料から構成されていてもよい、すなわち、第１のハードコート層形成用組成物および第２のハードコート層形成用組成物とは同じ組成であってもよい。本発明においては、第１のハードコート層と第２のハードコート層をそれぞれ別に形成することにより、各ハードコート層が同じ組成のハードコート層形成用組成物から形成された場合であっても、１層構成のハードコート層を備えるフィルムよりも、格段に優れた屈曲性およびハードコート性を有するハードコートフィルムを得ることができる。同種のハードコート層形成用組成物を用いれば、第１のハードコート層と第２のハードコート層とが層間剥離し難くなるという点でも有利である。もちろん、第１のハードコート層と第２のハードコート層とは、異なる材料から構成されていてもよい、すなわち、第１のハードコート層形成用組成物および第２のハードコート層形成用組成物とは、異なる組成であってもよい。
【００３４】
第１のハードコート層形成用組成物および第２のハードコート層形成用組成物は、例えば、熱、光（紫外線等）または電子線等により硬化し得る硬化性化合物を含む。好ましくは、硬化性化合物として、光硬化型（より好ましくは紫外線硬化型）の硬化性化合物が用いられる。硬化性化合物は、モノマー、オリゴマーおよびプレポリマーのいずれであってもよい。硬化方式は、ラジカル重合方式であってもよく、カチオン重合方式であってもよい。
【００３５】
上記硬化性化合物としては、光重合性（好ましくは紫外線重合性）の官能基を２個以上（好ましくは３個〜６個）有するアクリル系化合物（モノマーおよび／またはオリゴマー）が好ましく用いられ、例えば、２個以上の（メタ）アクリロイル基を有する硬化性化合物が好ましく用いられる。当該２個以上の（メタ）アクリロイル基を有する硬化性化合物に含まれる（メタ）アクリロイル基の個数の上限は、好ましくは３０個である。
【００３６】
上記２個以上の（メタ）アクリロイル基を有する硬化性化合物の具体例としては、トリシクロデカンジメタノールジアクリレート、ペンタエリスリトールジ（メタ）アクリレート、ペンタエリスリトールトリ（メタ）アクリレート、トリメチロールプロパントリアクリレート、ペンタエリスリトールテトラ（メタ）アクリレート、ジメチロールプロパントテトラアクリレート、ジペンタエリスリトールヘキサ（メタ）アクリレート、１，６−ヘキサンジオール（メタ）アクリレート、１，９−ノナンジオールジアクリレート、１,１０−デカンジオール（メタ）アクリレート、ポリエチレングリコールジ（メタ）アクリレート、ポリプロピレングリコールジ（メタ）アクリレート、ジプロピレングリコールジアクリレート、イソシアヌル酸トリ（メタ）アクリレート、エトキシ化グリセリントリ（メタ）アクリレート、エトキシ化ペンタエリスリトールテトラアクリレートおよびこれらのオリゴマーまたはプレポリマー等が挙げられる。２個以上の（メタ）アクリロイル基を有する硬化性化合物は、単独で用いてもよく、複数を組み合わせて用いてもよい。ハードコート層の貯蔵弾性率は、用いる硬化性組成物の種類、含有量等により調整することができる。なお、本明細書において、「（メタ）アクリレート」とはアクリレートおよび／またはメタクリレートを意味する。
【００３７】
１つの実施形態においては、上記２個以上の（メタ）アクリロイル基を有する硬化性化合物は、水酸基を有する。上記ハードコート層形成用組成物が、このような硬化性化合物を含んでいれば、ハードコート層形成時の加熱温度をより低く、加熱時間をより短く設定することができ、加熱による変形が抑制されたハードコートフィルムを効率よく生産することができる。また、基材とハードコート層との密着性に優れるハードコートフィルムを得ることができる。水酸基および２個以上の（メタ）アクリロイル基を有する硬化性化合物としては、例えば、ペンタエリスリトールトリ（メタ）アクリレート、ジペンタエリスリトールペンタアクリレート等が挙げられる。
【００３８】
１つの実施形態においては、上記２個以上の（メタ）アクリロイル基を有する硬化性化合物として、ウレタン（メタ）アクリレートおよび／またはウレタン（メタ）アクリレートのオリゴマーが好ましく用いられる。ウレタン（メタ）アクリレートおよび／またはウレタン（メタ）アクリレートのオリゴマーが有する（メタ）アクリロイル基の数は、好ましくは３以上であり、より好ましくは４〜１５であり、さらに好ましくは６〜１２である。
【００３９】
上記ウレタン（メタ）アクリレートおよび／またはウレタン（メタ）アクリレートの分子量は、例えば３０００以下であり、好ましくは５００〜２５００であり、より好ましくは８００〜２０００である。
【００４０】
上記ウレタン（メタ）アクリレートは、例えば、（メタ）アクリル酸または（メタ）アクリル酸エステルとポリオールとから得られるヒドロキシ（メタ）アクリレートを、ジイソシアネートと反応させることにより得ることができる。また、任意の適切な市販品を用いてもよい。ウレタン（メタ）アクリレートおよびウレタン（メタ）アクリレートのオリゴマーは、単独で用いてもよく、複数を組み合わせて用いてもよい。
【００４１】
上記硬化性化合物の含有割合は、ハードコート層形成用組成物中のモノマー、オリゴマーおよびプレポリマーの合計量に対して、好ましくは６０重量％〜１００重量％であり、より好ましくは７０重量％〜１００重量％であり、さらに好ましくは８０重量％〜１００重量％である。硬化性化合物の含有割合により、ハードコート層の貯蔵弾性率を調整することができる。
【００４２】
第１のハードコート層形成用組成物および第２のハードコート層形成用組成物は、単官能モノマーをさらに含んでいてもよい。単官能モノマーの含有割合は、ハードコート層形成用組成物中のモノマー、オリゴマーおよびプレポリマーの合計量に対して、好ましくは４０重量％以下であり、より好ましくは３０重量％以下であり、特に好ましくは２０重量％以下である。
【００４３】
１つの実施形態においては、第１のハードコート層形成用組成物および／または第２のハードコート層形成用組成物は、３個以下（好ましくは、２個または３個）の光重合性官能基（例えば、（メタ）アクリロイル基）を有する硬化性化合物ａを含む。硬化性化合物ａを含むハードコート層形成用組成物を用いて形成されたハードコート層は、硬化性化合物ａ由来の構成単位を有する樹脂を含む。硬化性化合物ａは、４個以上の光重合性官能基（例えば、（メタ）アクリロイル基）を有する硬化性化合物ｂと併用され得る。所定量の硬化性化合物ａを含むハードコート層形成用組成物を用いれば、貯蔵弾性率が適切に調整されたハードコート層を得ることができる。具体的には、硬化性化合物ａの含有量を増やすことにより、ハードコート層の貯蔵弾性率を低くすることができる。
【００４４】
３個以下の光重合性官能基を有する硬化性化合物ａとしては、例えば、ペンタエリスリトールトリ（メタ）アクリレート、トリメチロールプロパントリアクリレート、トリメチロールプロパンエトキシトリアクリレート、イソシアヌル酸トリ（メタ）アクリレート、エトキシ化グリセリントリ（メタ）アクリレート、グリセリンプロポキシトリアクリレート、およびこれらのオリゴマーまたはプレポリマー等が挙げられる。１つの実施形態においては、硬化性化合物ａとして、エトキシ化グリセリントリ（メタ）アクリレート、グリセリンプロポキシトリアクリレート等のグリセリン誘導体が用いられる。グリセリン誘導体を用いれば、貯蔵弾性率が適切に設定され、かつ、耐屈曲性に優れるハードコート層を形成することができる。
【００４５】
３個以下の光重合性官能基を有する硬化性化合物ａの分子量は、好ましくは１５００未満であり、より好ましくは１２００未満であり、さらに好ましくは１０００未満であり、特に好ましくは９００未満である。このような範囲であれば、柔軟なハードコート層を容易に得ることができる。
【００４６】
第１のハードコート層形成用組成物において、３個以下の光重合性官能基を有する硬化性化合物ａの含有割合は、第１のハードコート層形成用組成物中のモノマー、オリゴマーおよびプレポリマーの合計量に対して、好ましくは３０重量％以上であり、より好ましくは３０重量％〜８０重量％であり、より好ましくは３０重量％〜７０重量％であり、さらに好ましくは３０重量％〜６０重量％である。
【００４７】
第１のハードコート層を構成する樹脂において、３個以下の光重合性官能基を有する硬化性化合物ａ由来の構成単位の含有割合は、樹脂全量に対して、好ましくは３０重量％以上であり、より好ましくは３０重量％〜８０重量％であり、より好ましくは３０重量％〜７０重量％であり、さらに好ましくは３０重量％〜６０重量％である。
【００４８】
第２のハードコート層形成用組成物において、３個以下の光重合性官能基を有する硬化性化合物ａの含有割合は、第２のハードコート層形成用組成物中のモノマー、オリゴマーおよびプレポリマーの合計量に対して、好ましくは５０重量％以上であり、より好ましくは５０重量％〜９０重量％であり、より好ましくは５０重量％〜７０重量％である。
【００４９】
第２のハードコート層を構成する樹脂において、３個以下の光重合性官能基を有する硬化性化合物ａ由来の構成単位の含有割合は、樹脂全量に対して、好ましくは５０重量％以上であり、より好ましくは５０重量％〜９０重量％であり、より好ましくは５０重量％〜７０重量％である。
【００５０】
ハードコート層は、上記ハードコート層形成用組成物にスライドリング材料を配合して形成されてもよい。スライドリング材料を配合することにより、良好な可撓性が付与され得る。スライドリング材料の代表例としてはポリロタキサンが挙げられる。ポリロタキサンは、代表的には、直鎖状のポリエチレングリコール（ＰＥＧ）主鎖をシクロデキストリン（ＣＤ）環状分子がスライドする構造を有する。ＰＥＧ主鎖の両末端はアダマンタンアミンで修飾され、ＣＤ環状分子の脱落が防止される。本発明に用いられるポリロタキサンにおいては、ＣＤ環状分子は化学修飾されて活性エネルギー線重合性基が付与されている。スライドリング材料を用いる場合、上記硬化性化合物としては、ラジカル重合性基を有するラジカル重合性モノマーが好ましく用いられる。ラジカル重合性基としては、例えば、（メタ）アクリロイル基、（メタ）アクリロイルオキシ基等が挙げられる。ポリロタキサンとの相溶性に優れ、かつ、多様な材料選択が可能となるからである。ポリロタキサン（実質的には、ＣＤ環状分子の重合性基）と硬化性化合物とが反応して硬化すると、硬化後においても架橋点が可動であるハードコート層が得られる。その結果、折り曲げ時の応力を緩和することができ、折り曲げ耐久性が向上する。ポリロタキサンおよび硬化メカニズムは、例えば特開２０１５−１５５５３０号公報に記載されている。当該公報の記載は、本明細書に参考として援用される。
【００５１】
ハードコート層は、上記ハードコート層形成用組成物にナノファイバーおよび／またはナノクリスタルを配合して形成されてもよい。ナノファイバーの代表例としては、セルロースナノファイバー、キチンナノファイバー、キトサンナノファイバーが挙げられる。これらを配合することにより、優れた透明性を維持しつつ、可撓性、鉛筆硬度、耐擦傷性、耐摩耗性に優れたハードコート層が得られ得る。ナノファイバーおよび／またはナノクリスタル（組み合わせて用いる場合にはその合計）は、ハードコート層全体に対して好ましくは０．１重量％〜４０重量％の割合で配合され得る。ナノファイバーは、平均繊維径が例えば１ｎｍ〜１００ｎｍであり、平均繊維長が例えば１０ｎｍ〜１０００ｎｍである。ナノファイバーを含むハードコート層は、例えば特開２０１２−１３１２０１号公報、特開２０１２−１７１１７１号公報に記載されている。当該公報の記載は、本明細書に参考として援用される。
【００５２】
上記ハードコート層形成用組成物は、任意の適切な添加剤をさらに含み得る。添加剤としては、例えば、ブロッキング防止剤、分散安定剤、揺変剤、酸化防止剤、紫外線吸収剤、消泡剤、増粘剤、分散剤、界面活性剤、触媒、滑剤、帯電防止剤等が挙げられる。また、上記ハードコート層形成用組成物は、任意の適切な溶媒を含み得る。
【００５３】
上記ハードコート層は、例えば、塗工面（第１のハードコート層であれば基材、第２のハードコート層であれば第１のハードコート層）にハードコート層形成用組成物を塗布して塗布層を形成し、該塗布層を加熱、硬化して形成される。
【００５４】
ハードコート層形成用組成物の塗布方法としては、任意の適切な方法を採用し得る。例えば、バーコート法、ロールコート法、グラビアコート法、ロッドコート法、スロットオリフィスコート法、カーテンコート法、ファウンテンコート法、コンマコート法が挙げられる。
【００５５】
上記塗布層の加熱温度は、ハードコート層形成用組成物の組成に応じて、適切な温度に設定され得る。加熱温度は、例えば、５０℃〜１５０℃である。
【００５６】
上記硬化の際には、任意の適切な硬化処理が採用され得る。代表的には、硬化処理は紫外線照射により行われる。紫外線照射の積算光量は、好ましくは１００ｍＪ／ｃｍ２〜４００ｍＪ／ｃｍ２である。
【００５７】
Ｄ．粘着剤層または接着剤層
上記のとおり、基材の第１のハードコート層とは反対側の面には、粘着剤層または接着剤層が設けられ得る。また、基材が複層構成である場合、当該基材は、粘着剤層または接着剤層を介して基材フィルムが積層された構成であり得る。
【００５８】
粘着剤層を構成する粘着剤としては、例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤、ポリエーテル系粘着剤が挙げられる。粘着剤は単独で用いてもよく、２種以上を組み合わせて用いてもよい。透明性、加工性、耐久性などの点から、アクリル系粘着剤が好ましく用いられる。
【００５９】
粘着剤層の厚みは、代表的には５μｍ〜３００μｍであり、好ましくは１０μｍ〜１５０μｍであり、より好ましくは１５μｍ〜１００μｍである。本発明のハードコートフィルムは、粘着剤層の厚みを厚くすることができる。一般的には、粘着剤層の厚みを厚くすれば、ハードコート層を外側にして、ハードコートフィルムを屈曲した際に、ハードコート層にかかる曲げ応力が大きくなるため、屈曲による破損が生じやすくなるが、耐屈曲性に優れる本発明のハードコートフィルムにおいては、粘着剤層の厚みを厚くすることができる。このようなハードコートフィルムは、該ハードコートフィルムが適用される表示装置の設計自由度を高め得る点で有利である。１つの実施形態においては、粘着剤層の厚みは２０μｍ以上である。別の実施形態においては、粘着剤層の厚みは１００μｍ以上である。
【００６０】
粘着剤層の貯蔵弾性率（Ｇ’）は、２５℃において、好ましくは０．０１（ＭＰａ）〜１．００（ＭＰａ）であり、より好ましくは０．０５（ＭＰａ）〜０．５０（ＭＰａ）である。粘着剤層の貯蔵弾性率がこのような範囲であれば、非常に優れた屈曲性を有するハードコートフィルムが得られ得る。結果として、屈曲可能または折りたたみ可能な有機ＥＬ表示装置を実現することができる。
【００６１】
接着剤層を構成する接着剤としては、任意の適切な形態の接着剤が採用され得る。具体例としては、水性接着剤、溶剤型接着剤、エマルション系接着剤、無溶剤型接着剤、活性エネルギー線硬化型接着剤、熱硬化型接着剤が挙げられる。活性エネルギー線硬化型接着剤としては、電子線硬化型接着剤、紫外線硬化型接着剤、可視光線硬化型接着剤が挙げられる。水性接着剤および活性エネルギー線硬化型接着剤が好適に用いられ得る。水性接着剤の具体例としては、イソシアネート系接着剤、ポリビニルアルコール系接着剤、ゼラチン系接着剤、ビニル系ラテックス系、水系ポリウレタン、水系ポリエステルが挙げられる。活性エネルギー線硬化型接着剤の具体例としては、（メタ）アクリレート系接着剤が挙げられる。なお、（メタ）アクリレートとは、アクリレートおよび／またはメタクリレートを意味する。（メタ）アクリレート系接着剤における硬化性成分としては、例えば、（メタ）アクリロイル基を有する化合物、ビニル基を有する化合物が挙げられる。また、カチオン重合硬化型接着剤としてエポキシ基やオキセタニル基を有する化合物も使用することができる。エポキシ基を有する化合物は、分子内に少なくとも２個のエポキシ基を有するものであれば特に限定されず、一般に知られている各種の硬化性エポキシ化合物を用いることができる。好ましいエポキシ化合物として、分子内に少なくとも２個のエポキシ基と少なくとも１個の芳香環を有する化合物（芳香族系エポキシ化合物）や、分子内に少なくとも２個のエポキシ基を有し、そのうちの少なくとも１個は脂環式環を構成する隣り合う２個の炭素原子との間で形成されている化合物（脂環式エポキシ化合物）等が例として挙げられる。
【００６２】
接着剤層の厚みは、代表的には０．０１μｍ〜７μｍであり、好ましくは０．０１μｍ〜５μｍである。
【実施例】
【００６３】
以下、実施例によって本発明を具体的に説明するが、本発明はこれら実施例によって限定されるものではない。
【００６４】
［製造例１］基材フィルムＡの製造
ＭＳ樹脂（ＭＳ−２００；メタクリル酸メチル／スチレン（モル比）＝８０／２０の共重合体，新日鐵化学株式会社製）をモノメチルアミンでイミド化（イミド化率：５％）した。得られたイミド化ＭＳ樹脂は、一般式（１）で表されるグルタルイミド単位（Ｒ１およびＲ３はメチル基、Ｒ２は水素原子である）、一般式（２）で表される（メタ）アクリル酸エステル単位（Ｒ４は水素原子、Ｒ５およびＲ６はメチル基である）、およびスチレン単位を有していた。なお、上記イミド化には、口径１５ｍｍの噛合い型同方向回転式二軸押出機を用いた。押出機の各温調ゾーンの設定温度を２３０℃、スクリュー回転数１５０ｒｐｍとし、ＭＳ樹脂を２．０ｋｇ／ｈｒで供給し、モノメチルアミンの供給量はＭＳ樹脂１００重量部に対して２重量部とした。ホッパーからＭＳ樹脂を投入し、ニーディングブロックによって樹脂を溶融および充満させた後、ノズルからモノメチルアミンを注入した。反応ゾーンの末端にはシールリングを入れて樹脂を充満させた。反応後の副生成物および過剰のメチルアミンを、ベント口の圧力を−０．０８ＭＰａに減圧して脱揮した。押出機出口に設けられたダイスからストランドとして出てきた樹脂は、水槽で冷却した後、ペレタイザでペレット化した。得られたイミド化ＭＳ樹脂のイミド化率は５．０％、酸価は０．５ｍｍｏｌ／ｇであった。上記で得られたイミド化ＭＳ樹脂を単軸押出機に投入して溶融混合し、Ｔダイを通してフィルム形成することにより押出フィルムを得た。得られた押出フィルムを、延伸温度１４０℃で長さ方向および幅方向にそれぞれ２倍に同時二軸延伸した。延伸速度は、長さ方向および幅方向ともに１０％／秒であった。このようにして、厚み４０μｍの基材フィルムＡを作製した。
【化１】
2019064086.tif 000003
【００６５】
［製造例２］ハードコート層形成用組成物１の調製
１５官能ウレタンアクリルオリゴマー（新中村化学社製、商品名：ＮＫ  オリゴ  ＵＡ−５３Ｈ、重量平均分子量：２３００）３１部、ペンタエリスリトールトリアクリレート（ＰＥＴＡ）（大阪有機化学工業社製、商品名：ビスコート＃３００）３９部、エトキシ化グリセリントリアクリレート（新中村化学社製、商品名：ＮＫ  エステル  Ａ−ＧＬＹ−９Ｅ）３０部、光重合開始剤（チバ・ジャパン社製、商品名：イルガキュア９０７）３部を混合し、固形分濃度が４０％となるように、メチルイソブチルケトンで希釈して、ハードコート層形成用組成物１を調製した。
【００６６】
［製造例３］ハードコート層形成用組成物２の調製
１５官能ウレタンアクリルオリゴマー（新中村化学社製、商品名：ＮＫ  オリゴ  ＵＡ−５３Ｈ、重量平均分子量：２３００）２２部、ペンタエリスリトールトリアクリレート（ＰＥＴＡ）（大阪有機化学工業社製、商品名：ビスコート＃３００）２８部、エトキシ化グリセリントリアクリレート（新中村化学社製、商品名：ＮＫ  エステル  Ａ−ＧＬＹ−９Ｅ）５０部、光重合開始剤（チバ・ジャパン社製、商品名：イルガキュア９０７）３部を混合し、固形分濃度が４０％となるように、メチルイソブチルケトンで希釈して、ハードコート層形成用組成物２を調製した。
【００６７】
［製造例４］ハードコート層形成用組成物３の調製
１５官能ウレタンアクリルオリゴマー（新中村化学社製、商品名：ＮＫ  オリゴ  ＵＡ−５３Ｈ、重量平均分子量：２３００）１３部、ペンタエリスリトールトリアクリレート（ＰＥＴＡ）（大阪有機化学工業社製、商品名：ビスコート＃３００）１７部、エトキシ化グリセリントリアクリレート（新中村化学社製、商品名：ＮＫ  エステル  Ａ−ＧＬＹ−９Ｅ）７０部、光重合開始剤（チバ・ジャパン社製、商品名：イルガキュア９０７）３部を混合し、固形分濃度が４０％となるように、メチルイソブチルケトンで希釈して、ハードコート層形成用組成物３を調製した。
【００６８】
［製造例５］ハードコート層形成用組成物４の調製
１５官能ウレタンアクリルオリゴマー（新中村化学社製、商品名：ＮＫ  オリゴ  ＵＡ−５３Ｈ、重量平均分子量：２３００）１００部、光重合開始剤（チバ・ジャパン社製、商品名：イルガキュア９０７）３部を混合し、固形分濃度が４０％となるように、メチルイソブチルケトンで希釈して、ハードコート層形成用組成物４を調製した。
【００６９】
［製造例６］ハードコート層形成用組成物５の調製
１５官能ウレタンアクリルオリゴマー（新中村化学社製、商品名：ＮＫ  オリゴ  ＵＡ−５３Ｈ、重量平均分子量：２３００）４０部、ペンタエリスリトールトリアクリレート（ＰＥＴＡ）（大阪有機化学工業社製、商品名：ビスコート＃３００）５０部、エトキシ化グリセリントリアクリレート（新中村化学社製、商品名：ＮＫ  エステル  Ａ−ＧＬＹ−９Ｅ）１０部、光重合開始剤（チバ・ジャパン社製、商品名：イルガキュア９０７）３部を混合し、固形分濃度が４０％となるように、メチルイソブチルケトンで希釈して、ハードコート層形成用組成物５を調製した。
【００７０】
［製造例７］ハードコート層形成用組成物６の調製
１５官能ウレタンアクリルオリゴマー（新中村化学社製、商品名：ＮＫ  オリゴ  ＵＡ−５３Ｈ、重量平均分子量：２３００）２２部、ペンタエリスリトールトリアクリレート（ＰＥＴＡ）（大阪有機化学工業社製、商品名：ビスコート＃３００）２８部、エトキシ化グリセリントリアクリレート（新中村化学社製、商品名：ＮＫ  エステル  Ａ−ＧＬＹ−２０Ｅ）５０部、光重合開始剤（チバ・ジャパン社製、商品名：イルガキュア９０７）３部を混合し、固形分濃度が４０％となるように、メチルイソブチルケトンで希釈して、ハードコート層形成用組成物６を調製した。
【００７１】
［製造例８］ハードコート層形成用組成物７の調製
１５官能ウレタンアクリルオリゴマー（新中村化学社製、商品名：ＮＫ  オリゴ  ＵＡ−５３Ｈ、重量平均分子量：２３００）２２部、ペンタエリスリトールトリアクリレート（ＰＥＴＡ）（大阪有機化学工業社製、商品名：ビスコート＃３００）２８部、トリメチロールプロパンエトキシトリアクリレート（ダイセル・オルネクス社製、商品名：ＴＭＰＥＯＴＡ）５０部、光重合開始剤（チバ・ジャパン社製、商品名：イルガキュア９０７）３部を混合し、固形分濃度が４０％となるように、メチルイソブチルケトンで希釈して、ハードコート層形成用組成物７を調製した。
【００７２】
［製造例９］ハードコート層形成用組成物８の調製
１５官能ウレタンアクリルオリゴマー（新中村化学社製、商品名：ＮＫ  オリゴ  ＵＡ−５３Ｈ、重量平均分子量：２３００）２２部、ペンタエリスリトールトリアクリレート（ＰＥＴＡ）（大阪有機化学工業社製、商品名：ビスコート＃３００）２８部、トリメチロールプロポキシトリアクリレート（ダイセル・オルネクス社製、商品名：ＥＢＥＣＲＹＬ  １３５）５０部、光重合開始剤（チバ・ジャパン社製、商品名：イルガキュア９０７）３部を混合し、固形分濃度が４０％となるように、メチルイソブチルケトンで希釈して、ハードコート層形成用組成物８を調製した。
【００７３】
［製造例１０］ハードコート層形成用組成物９の調製
１５官能ウレタンアクリルオリゴマー（新中村化学社製、商品名：ＮＫ  オリゴ  ＵＡ−５３Ｈ、重量平均分子量：２３００）２２部、ペンタエリスリトールトリアクリレート（ＰＥＴＡ）（大阪有機化学工業社製、商品名：ビスコート＃３００）２８部、グリセリンプロポキシトリアクリレート（ダイセル・オルネクス社製、商品名：ＯＴＡ  ４８０）５０部、光重合開始剤（チバ・ジャパン社製、商品名：イルガキュア９０７）３部を混合し、固形分濃度が４０％となるように、メチルイソブチルケトンで希釈して、ハードコート層形成用組成物９を調製した。
【００７４】
［実施例１］
基材フィルムＡ上に、上記ハードコート層形成用組成物１を塗布して塗布層を形成し、当該塗布層を９０℃で１分間加熱した。加熱後の塗布層に高圧水銀ランプにて積算光量２００ｍＪ／ｃｍ２の紫外線を照射して塗布層を硬化させて、基材フィルム／第１のハードコート層（硬化後の厚み：１０μｍ）からなる積層体を得た。次に、上記積層体の第１のハードコート層上にハードコート層形成用組成物２を塗布して塗布層を形成し、当該塗布層を９０℃で１分間加熱した。加熱後の塗布層に高圧水銀ランプにて積算光量２００ｍＪ／ｃｍ２の紫外線を照射して塗布層を硬化させて、基材／第１のハードコート層（硬化後の厚み：１０μｍ）／第２のハードコート層（硬化後の厚み１０μｍ）からなるハードコートフィルムを得た。
さらに、基材の第１のハードコート層とは反対側の面に粘着剤層（厚み：２０μｍ）および積層フィルム（厚み：３８μｍ）を積層して、積層フィルム／粘着剤層／基材／第１のハードコート層（硬化後の厚み：１０μｍ）／第２のハードコート層（硬化後の厚み１０μｍ）からなるハードコートフィルム評価用積層体を得た。上記粘着剤層および積層フィルムは、以下のようにして積層した。
（粘着剤層および積層フィルムの積層）
冷却管、窒素導入管、温度計及び撹拌装置を備えた反応容器に、アクリル酸ブチル１００部、アクリル酸３部、アクリル酸２−ヒドロキシエチル０．１部および２，２´−アゾビスイソブチロニトリル０．３部を酢酸エチルと共に加えて溶液を調製した。次いで、この溶液に窒素ガスを吹き込みながら撹拌して、５５℃で８時間反応させて、重量平均分子量２２０万のアクリル系ポリマーを含有する溶液を得た。さらに、このアクリル系ポリマーを含有する溶液に、酢酸エチルを加えて固形分濃度を３０％に調整したアクリル系ポリマー溶液を得た。前記アクリル系ポリマー溶液の固形分１００部に対して、架橋剤として、０．５部のイソシアネート基を有する化合物を主成分とする架橋剤（日本ポリウレタン（株）製，商品名「コロネートＬ」）と、シランカップリング剤として、０．０７５部のγ−グリシドキシプロピルトリメトキシシラン（信越化学工業（株）製，商品名「ＫＭＢ−４０３」）とをこの順に配合して、粘着剤溶液を調製した。
上記粘着剤溶液を、剥離処理したポリエチレンテレフタレートフィルム（東洋紡株式会社製、商品名「コスモシャイン  Ａ４３００」、厚さ３８μｍ）からなる積層フィルムの表面に、乾燥後の厚みが２０μｍとなるように塗布し、乾燥して、積層フィルム／粘着剤層からなる積層体を得た。この積層体を、上記基材に貼着して、上記ハードコートフィルム評価用積層体を得た。
【００７５】
［実施例２〜１６および比較例１〜９］
基材フィルムの種類、第１のハードコート層を形成するハードコート層形成用組成物、第２のハードコート層を形成するハードコート層形成用組成物、粘着剤層の厚み、積層フィルムの厚みを表１に示すように変更したこと以外は、実施例１と同様にしてハードコートフィルムを得た。
なお、実施例１５および１６においては、積層フィルム／粘着剤層からなる積層体を２枚用意して、積層フィルム／粘着剤層／積層フィルム／粘着剤層／基材／第１のハードコート層／第２のハードコート層からなるハードコートフィルム評価用積層体を製造した。また、実施例１７においては、積層フィルム／粘着剤層からなる積層体を３枚用意して、積層フィルム／粘着剤層／積層フィルム／粘着剤層／積層フィルム／粘着剤層／基材／第１のハードコート層／第２のハードコート層からなるハードコートフィルム評価用積層体を製造した。
また、比較例１〜７においては、第２のハードコート層を形成せずに、積層フィルム／粘着剤層／基材／第１のハードコート層からなるハードコートフィルム評価用積層体を製造した。
また、実施例４においては、基材フィルムＢとして、ＰＥＴフィルム（東洋紡株式会社製、商品名「コスモシャイン  Ａ４１００」、厚み５０μｍ）を用いた。実施例５においては、基材フィルムＣとして、透明ポリイミドフィルム（三菱ガス化学株式会社製、商品名「ネオプリウム」、厚み４０μｍ）を用いた。実施例６においては、基材フィルムＤとして、トリアセチルセルロースフィルム（コニカミノルタ株式会社製、商品名「ＫＣ４ＵＹ」、厚み４０μｍ）を用いた。
【００７６】
＜評価＞
実施例および比較例で得られたハードコートフィルムを以下の評価に供した。結果を表１に示す。
（１）貯蔵弾性率
レオメトリック社製の粘弾性スペクトロメータ（商品名：ＲＳＡ−ＩＩ）を用いて、ハードコート層の貯蔵弾性率を測定した。サンプルサイズは５×３０ｍｍ、サンプル厚みは１ｍｍとした。測定条件は、周波数１Ｈｚ、圧着加重１００ｇ、昇温速度５℃／ｍｉｎ、温度範囲−３０℃〜１１０℃とした。測定結果より、２５℃における貯蔵弾性率を求めた。
【００７７】
（２）鉛筆硬度
各実施例および各比較例で得られたハードコートフィルムのハードコート層面（実施例、ならびに比較例８および９においては第２のハードコート層表面；比較例１〜７においては第１のハードコート層表面）について、ＪＩＳ  Ｋ  ５６００−５−４の鉛筆硬度試験に準じて、鉛筆硬度を測定した。
【００７８】
（３）面状体Ｕ字繰り返し試験機による耐屈曲性評価（１）
各実施例および各比較例で得られたハードコートフィルム（ハードコートフィルム評価用積層体）について、ユアサシステム機器社製の「面状体Ｕ字繰り返し試験機  ＤＬＤＭＬＨ−ＦＵ」を用い、ハードコートフィルムサンプルをＵ字状に曲げた状態で、長手方向両端それぞれをクランプに取り付けし、一方のクランプのみを長手方向に直線往復移動させて、屈曲により破断等の外観上の異常が生じるまでに要した屈曲回数を測定した。試験条件は、曲げ半径３ｍｍ、回転数６０ｒｐｍ／ｍｉｎ、ストローク４０ｍｍとした。また、上記屈曲は、ハードコート層が外側（凸側）になるようにして行った。当該評価の概略を表す図を、図２に示す。
【００７９】
（４）面状体無負荷Ｕ字伸縮試験機による耐屈曲性評価（２−１）
各実施例および各比較例で得られたハードコートフィルム（ハードコートフィルム評価用積層体）について、ユアサシステム機器社製の「面状体無負荷Ｕ字伸縮試験機  ＤＬＤＭＬＨ−ＦＳ」を用い、ハードコートフィルムサンプルを水平にした状態で、長手方向両端それぞれをクランプに取り付け、一方のクランプを近づけ、その後、遠ざけてサンプルを水平に戻す動作を繰り返し行って、屈曲により破断等の外観上の異常が生じるまでに要した屈曲回数を測定した。試験条件は、曲げ半径３ｍｍ、回転数６０ｒｐｍ／ｍｉｎ、ストローク２０ｍｍとすした。また、上記屈曲は、ハードコート層が外側（凸側）になるようにして行った。当該評価の概略を表す図を、図３に示す。
【００８０】
（５）面状体無負荷Ｕ字伸縮試験機による耐屈曲性評価（２−２）
曲げ半径を５ｍｍとしたこと以外は、耐屈曲性評価（２−１）と同様にして、耐屈曲性を評価した。
【００８１】
（６）密着性
ハードコート層の基材に対する密着性を、ＪＩＳ  Ｋ−５４００の碁盤目剥離試験（基板目数：１００個）に準じて評価した。剥離した碁盤目がゼロの場合を、合格（〇）とした。
【００８２】
【表１】
2019064086.tif 000004
【００８３】
表１から明らかなように、本発明のハードコートフィルムは、鉛筆硬度が高く、かつ、過酷な耐屈曲性試験（面状体無負荷Ｕ字伸縮試験機による耐屈曲性評価）においても、所定の耐屈曲性を示す。また、厚い積層フィルムを積層して、ハードコートフィルムにかかる負荷を増した場合にも、本発明のハードコートフィルムは、十分な耐屈曲性を示す（実施例１３〜１７）。
【産業上の利用可能性】
【００８４】
本発明のハードコートフィルムは有機ＥＬ表示装置に好適に用いられ、屈曲可能または折り畳み可能な有機ＥＬ表示装置に特に好適に用いられ得る。
【符号の説明】
【００８５】
１０  基材
２０  第１のハードコート層
３０  第２のハードコート層
【図１】
2019064086.tif 000005
【図２】
2019064086.tif 000006
【図３】
2019064086.tif 000007